УСТРОЙСТВО ДЛЯ ПРИГОТОВЛЕНИЯ РАСТВОРОВ

Полезная модель относится к области производства строительных материалов, а именно к устройствам для приготовления минеральных вяжущих, и может быть использована в промышленном и гражданском строительстве для изготовления монолитных, сборных бетонных и железобетонных конструкций.
4
Известно устройство для приготовления растворов, содержащее смеситель-активатор с верхними и нижними лопастями (SU 1500480, МПК В 28 С 5/16, опубл. 15.08.80).
Недостатками устройства являются: большие потери раствора за счет прилипания его на стенки корпуса; большие энергозатраты, связанные с очисткой стенок от вяжущего; снижение эффективности активации из-за ограничения скоростей перемешивания.
Технический результат заключается в увеличении прочности наполненного цементного вяжущего, а также на уменьшение потерь раствора за счет уменьшения налипания его на стенках смесителя-активатора.
Технический результат достигается тем, что в устройстве для приготовления растворов к корпусу смесителя-активатора симметрично с двух сторон жестко закреплены два цилиндра с внутренней резьбой, в каждый из которых ввернут магнитострикционный преобразователь, активная часть которого смазана передающей жидкостью для плотного соприкосновения с корпусом смесителя-активатора.
На фиг.1 изображено устройство для приготовления растворов, включающее смеситель-активатор 1, к корпусу 2 которого симметрично с двух сторон жестко закреплены два цилиндра 3 и 4 соответственно с внутренней резьбой 5 и 6 с ввернутыми в них соответственно магнитострикционными преобразователями 7 и 8, активные части которых смазаны передающей
жидкостью 9 и 10 для плотного соприкосновения с корпусом 2 смесителя-активатора 1.
Устройство работает следующим образом. Для получения минерального вяжущего повышенной прочности 20% цемента заменяют тонко измельченным наполнителем (таблица 1). Во время интенсивного перемешивания наполненного цементного вяжущего данный раствор подвергается воздействию магнитострикционных преобразователей 7 и 8, которые подведены к внешним стенкам корпуса 2 смесителя-активатора 1. Закрепление к стенкам смесителя-активатора 1 производится за счет резьбовых соединений 5 и 6 через цилиндры 3 и 4, жестко прикрепленные к стенкам смесителя-активатора 1.
Интенсивность акустических колебаний магнитострикционными излучателями 0,5-2,0 Вт/см, частота от 18 до 44 кГц.
За счет магнитострикционного воздействия на вяжущее происходит дополнительное измельчение наполнителя, его активация и более равномерное распределение по всему объему, что приводит к улучшению структуры и свойств наполненного цементного теста. Данные приведены в таблице 2.
Таблица 1.
Состав цементного вяжущего в мас. част.
Интенсивность обработки
Время активации, с.
Цемент 80 Наполнитель 20 В/Ц=0,45
оптимальная
40
Таблица 2.
Цементное вяжущее
Прочность, МПа
Пористость,%
Плотность, г/см<sup>3</sup>
Микротвердость, Н/мм<sup>2</sup>
Без обработки
37,5
20,61
1,77
427
После магнитострик-ционной активации
50,78
14,98
1,83
503
Из табл.2 следует, что при приготовлении наполненного цементного теста с использованием магнитострикционного воздействия на компоненты вяжущего, вместо обычного скоростного смесителя-активатора, приводит к увеличению прочности материала на 34% за счет улучшения его структурных параметров, т.е. уменьшается его пористость, что приводит к уплотнению, происходит увеличение микротвердости цементного камня до 17%;уменьшаются потери минерального вяжущего за счет уменьшения налипания раствора на стенки корпуса смесителя-активатора; повышается активность минерального вяжущего за счет магнитострикционного воздействия на компоненты вяжущего.